FR 2951078 A1 20110415 FR 0957133 A 20091012 L'invention concerne des particules photoniques ainsi que les compositions et procédés de traitement des matières kératiniques humaines. Arriér{ Les compositions photoprotectrices actuelles utilisent en combinaison différents agents de filtration, notamment des filtres organiques solubles ou insolubles. Le spectre d'absorption de chacun de ces filtres est rarement assez large pour couvrir tout le spectre UV et des associations sont nécessaires. Par ailleurs, un grand nombre de filtres organiques solubles peuvent poser des problèmes de compatibilité avec des ingrédients usuels des compositions les contenant, notamment à cause d'interactions avec d'autres filtres organiques ou avec des molécules actives telles que des anti-oxydants ou vitamines, et peuvent être de photostabilité non entièrement satisfaisante. La résolution de ce dernier problème est l'objet de nombreux brevets, révélant ainsi combien ce problème est récurrent. II est connu par la demande WO 06/136724 d'utiliser des particules monodisperses capables de former un réseau et présentant des propriétés optiques de filtration dans les UVB, UVA et infrarouge. Dans cette demande, les particules doivent s'organiser sur la peau. Dans la publication J. Wang, Polym Int 57:509-514, 2008, les auteurs ont réalisé des sphères de PMM.A monodisperses de diamètres différents (95, 114, 134, 142 et 150 nm). Chaque diamètre correspond à un maximum de réflexion (250, 280, 330, 350, 380 mn) lorsque les particules sont organisées en réseau. La demande WO 08/007267 décrit l'utilisation de particules creuses capables de s'organiser en un cristal photonique pour des applications en maquillage et de photoprotection vis-à-vis des UV. Le brevet US 6 894 086 décrit diverses compositions comportant des particules photoniques, notamment colorées ou réfléchissant les radiations électromagnétiques hors du spectre visible. Toutefois, il n'est pas fait état de particules photoniques comportant des nanoparticules creuses. Les demandes US 2003/0116062 et US 2006/002875 ne décrivent pas de particule photonique comportant des nanoparticules creuses. La publication de A. Stein (Cher Mater 2002, 14, 3305-3315) divulgue des particules photoniques ayant une bande de réflexion dans le spectre UVA. long (374 nui). Il subsiste un besoin pour bénéficier de matériaux, de parfaite innocuité, inertes vis-à-vis de l'environnement, photostables et non photoréactifs, ne posant pas de problème de compatibilité avec d'autres constituants des compositions les contenant, ne modifiant pas négativement les propriétés mécaniques des matériaux des conditionnements, ne libérant pas de nanoparticules et transparents à la lumière visible, pour la photoprotection vis-à-vis du rayonnement UV solaire, pour la coloration et/ou l'éclaircissement et/ou la modification de la réflectance spectrale d'un substrat. L'invention vise à atteindre tout ou partie de ces objectifs, L'invention a pour objet une particule photonique, de taille moyenne comprise entre 1 et 500 µr, notamment entre 1 et 300 µtut, comportant un. arrangement diffractant de nanoparticules creuses. L'invention a encore pour objet, selon un autre de ses aspects: un procédé de photoprotection des matières kératiniques humaines vis-à-vis du rayonnement UV solaire, _ un procédé de coloration et/ou d'éclaircissement des matières kératiniques humaines, un procédé de modification de la réflectance spectrale des matières kératiniques humaines, chacun de ces procédés comportant l'étape d'application d'une composition cosmétique comportant une dispersion de particules photoniques, de taille moyenne comprise entre 1 et 500 !ätin., notamment entre 1 et 300 µm, comportant un arrangement diffractant de nanoparticules creuses. Selon encore un autre de ses aspects, l'invention concerne une composition cosmétique comportant une dispersion de particules photoniques, de taille moyenne comprise entre 1 et 500 µiii, notamment entre 1 et 300 tara, comportant un arrangement diffractant de nanoparticules creuses. Au sens de l'invention, on désigné par « arrangement diffractant » un ensemble de particules ou de vides diffractant la lumière incidente de façon à filtrer les UV et/ou produire une coloration et/ou un éclaircissement et/ou une modification de la réflectance spectrale, selon les applications. La mise en oeuvre de nanoparticules creuses dans les particules photoniques selon l'invention présente les avantages d'amplifier les effets optiques par une différence d"indice plus élevée par rapport aux particules photoniques comportant des nanoparticules non creuses agrégées tout en permettant l'obtention d'une porosité nulle, limitant ainsi l'impact du milieu dans lequel elles sont dispersées sur leurs propriétés optiques. La composition utilisée dans le procédé de photoprotection selon l'invention présente par exemple un indice SPF d'au moins 10, mieux 15, mieux d'au moins 30, 45 ou 60. L'indice SPF (Sun. Screen Protection Factor) est défini dans l'article A new substrate to measure sunscreen protection, factors throughout the ultraviolet spectrum, J. Soc. Cosmet. Chem., 40, 127-133 (May/Dune 1989). La formulation de la composition est par exemple choisie de tells sorte que la composition présente un facteur de transmission inférieur ou égal à 70 %, 60 %. 50 %, 40 %, 30 %. 20 %, 10 %, 5 % ou encore mieux à 1 %, pour au moins une longueur d'onde dans la plage 250-400 nm. mieux pour la totalité de cette plage. La filtration est d'autant meilleure que le facteur de transmission est bas dans la plage 250-400 mn. Particules photoniques Les particules photoniques sont, dans le cadre de l'invention, encore appelées opales. Les particules photoniques peuvent avoir un facteur de forme inférieur à 2, notamment inférieur à 1,75. Le facteur de forme désigne. lorsque la particule est oblongue, le rapport de sa plus grande dimension longitudinale à sa plus grande dimension transversale. Les particules photoniques peuvent être sphériques, de facteur de forme alors pris égal à 1. Un facteur de forme inférieur à 2 peut présenter un avantage en termes de couverture de surface, par rapport à des particules plates qui peuvent se superposer. La taille moyenne des particules photoniques peut être comprise entre 1 et 500 p.m, mieux entre 1 et 300 qm. Par « taille moyenne », on désigne la dimension granulométrique statistique à la moitié de la population, dite D (0.5). La teneur massique en particules photoniques peut être comprise entre 0,1 et 20 %, de préférence entre 1 et 10%, par rapport à la masse totale de la composition, avant application. Les particules photoniques peuvent être pleines ou creuses. Les particules photoniques selon l'invention comportent des nanoparticules creuses, agrégées sans matrice ou agrégées ou dispersées au sein de tout type de matrice, par exemple dispersées au sein d'une matrice thermo. électro ou photoréticulable. A la figure 1 est représentée une particule photonique 1 comportant des nanoparticules creuses 10 agrégées sans matrice. Aux figures 2 et 3 est représentée une particule photonique 1 comportant des nanoparticules creuses 10 agrégées, respectivement dispersées, au sein d'une matrice 20. Les particules photoniques selon l'invention peuvent par exemple être fabriquées à partir de nanoparticules creuses en suivant les procédés de fabrication suivants. Un premier procédé de fabrication comporte par exemple une étape d'irradiation sous micro-ondes. comme décrit dans la publication S-H Kim et al, TAOS, 2006, 128, 10897-10904. Un second procédé de fabrication peut, comme décrit dans la publication S-M Yang, Langmuir 2005, 21, 10416-10421, comporter une étape d'agrégation de nanoparticules de SiO2 ou de polystyrène sous électrospray. Un troisième procédé est décrit dans la publication « Ordered macroporous titania photonic balls by micrometer-scale spherical assembly templating » de Li et al, J. Mater. (""hem., 2005, 1.5 2551 2556 Les particules photoniques peuvent aussi comporter des nanoparticules creuses agrégées ou dispersées au sein d'une matrice. Plusieurs procédés, en plus des procédés précédemment cités. peuvent convenir pour la fabrication de ces particules photoniques, notamment le procédé d'agrégation de particules de SiO2 dans une matrice de silicium, décrit dans la demande Honeywell US2003/01.48088. Un second procédé peut, comme décrit dans la publication D. Pine, Langmuir 2005, 21. 6669-6674, comporter une étape d'agrégation à partir d'une émulsion de nanoparticules de PMMA. Les nanoparticules creuses peuvent être telles que décrites ci-dessous. Particules photoniques de type .{anu Les particules photoniques peuvent être de type Janus, c'est à dire comporter au moins un autre arrangement diffractant de nanoparticules, voire au moins deux autres arrangements diffractants, les arrangements possédant chacun des propriétés optiques propres, notamment des spectres de diffraction différents. Lorsque les particules photoniques comportent plusieurs arrangements diffractants, au moins un arrangement comporte des nanoparticules creuses et au moins un autre arrangement comporte des nanoparticules qui peuvent être pleines ou creuses. Dans ce cas, chaque arrangement peut couvrir par exemple une partie du spectre UV, de façon à obtenir une photoprotection élargie. Des particules photoniques comportant plusieurs arrangements diffractants peuvent être obtenues comme enseigné dans la publication de S-II Kim et al. Adv.Mater. 2008, 9999, 1-7 ou la publication «Paterned colloidal photonic dome-s and balls derived from viscous photocurable suspensions » de Kim et al., Adv.Matter 2008, 20, 3211-3217. Lorsque les particules photoniques sont utilisées au moins en partie pour leurs propriétés colorielles, en particulier pour l'homogénéisation du teint, les arrangements de nanoparticules, lorsqu'éclairés par une lumière blanche, peuvent produire des couleurs respectives différentes ; les arrangements peuvent notamment produire du rouge, du vert etlou du bleu, permettant ainsi d'obtenir un grand nombre de teintes et en particulier du blanc par synthèse additive de la lumière réfléchie. Un arrangement présente une couleur rouge réfléchie par exemple lorsque la réflectance dans le spectre visible est d'au moins 50 % dans la plage de longueurs d'ondes allant de 620 à 700 nm, pour un angle d'observation variant entre 30 et 150°. Pour le vert, la plage de longueur d'onde considérée va de 490 à 550 nm et pour le bleu de 410 à 490 nm. Les arrangements peuvent diffracter la lumière à travers des zones respectives différentes de la particule photonique, par exemple deux zones opposées, par exemple deux zones hémisphériques diamétralement opposées dans le cas d'une particule photonique sphérique. Mélange de particules photoniques La composition selon l'invention peut comporter un seul type de particules photoniques ou un mélange de plusieurs types différents de particules photoniques, par exemple ayant des pics de réflexion respectifs centrés sur des longueurs d'ondes différentes situées dans le domaine visible ou UV. La composition peut par exemple comporter un mélange d'un type de particules photoniques comportant des nanoparticules creuses et d'un autre type de particules photoniques comportant des nanoparticules qui peuvent être pleines ou creuses. La composition peut par exemple comporter un mélange d'un type de particules photoniques comportant des nanoparticules creuses et une matrice thermo, électro ou photoréticulable et d'un autre type de particules photoniques ne comportant pas de matrice thermo, électro ou photoréticulable. Nanoparticules Les nanoparticules des particules photoniques peuvent avoir une taille moyenne comprise entre 100 et 500 nm, mieux entre 100 et 300 nm. Par « taille moyenne », on désigne la dimension granulométrique statistique à la moitié de la populationä dite D(0.5). La forme des nanoparticules peut être sphérique. Les nanoparticules peuvent être monodisperses à 15% ou mieux. Le terme « monodisperse à x % » qualifie selon l'invention des particules dont la taille moyenne présente un coefficient de variation CV inférieur ou égal à x %. Le coefficient de variation CV est défini par la relation s étant l'écart-type de la distribution en taille des particules et D la taille moyenne de celles-ci. La taille moyenne D et l'écart-type s peuvent être mesurés sur 250 particules par analyse d"une image obtenue à l'aide d'un microscope électronique à balayage, par exemple celui de référence S-4 500 de la société HITACHI. Un logiciel d'analyse d'image peut être utilisé pour faciliter cette mesure, par exemple le logiciel Winroo, commercialisé par la société Mitani Corporation. De préférence, le coefficient de variation des nanoparticules monodisperses est inférieur ou égal à 10 %, mieux inférieur ou égal à 7 %, voire mieux encore inférieur ou égal à 5 %, étant par exemple sensiblement de l'ordre de 3,5 % ou moins. Les nanoparticules creuses comportent un coeur et une écorce. L'écorce des nanoparticules peut être monomatière ou composite. L'écorce des nanoparticules peut être inorganique et par exemple comporter au moins un oxyde. notamment métallique et choisi par exemple parmi la silice, les oxydes de silice, de fer. de titane, d'aluminium, de chrome, de zinc, de cuivre, de zirconium, de cérium et leurs mélanges. L'écorce des nanoparticules peut aussi comporter un métal, notamment du titane, de l'argent, de l'or, de l'aluminium, du zinc, du fer, du cuivre et leurs mélanges et alliages. L'écorce des nanoparticules peut comporter un composé organique, voire être entièrement organique. Parmi les matériaux pouvant convenir pour réaliser les nanoparticules organiques, on peut citer les polymères, notamment à chaîne carbonée ou siliconée, par exemple le polystyrène (PS), le polyméthacrylate de méthyle (PMMA), le polyacrylamide (PAM), les polymères de silicone, les NAD (« non aqueous dispersion ») comme par exemple les NAD rigides qui, à titre d'exemple sont constituées de méthacrylate de méthyle à 96.7 % et de diméthacrylate éthylène glycol à 3.3% réticulé à 20% dans i'isododécane, diamètre de particules : l41 mn (polydispersité Q=0.14) ou de méthacrylate de méthyle à 90 % et de méthacrylate d'allyle à 10% , diamètre de particule : 170nm ou de diméthacrylate de méthyle à 100%, diamètre de particule : 1.38nm (polydispersité Q=0.15) ou le polyméthacrylate de méthylelmethacylate d'allyle, le polyacide lactique (PLA), le poly acide lactique-acide glycolique (PLAGA), les celluloses et leurs dérivés. le polyuréthane, la polycaprolactone, forme latex, la chitine, les matériaux composites de la chitine . La température de transition vitreuse (Tg) de l'écorce des nanoparticules organiques peut être supérieure à 40°C, et mieux supérieure à 60°C. L'écorce des nanoparticules peut par exemple être en PS et les particules peuvent par exemple être agrégées au sein d'une matrice organique. L'écorce des nanoparticules peut par exemple être en PS et les particules peuvent par exemple être dispersées au sein d'une matrice organique thermo, électro ou photoréticulable. Le coeur des nanoparticules creuses peut être constitué par l'air ou un gaz autre que l'air afin de bénéficier d'un indice de réfraction différent, par exemple le CO2, le N2, le butane ou l'isobutane. La présence d'air ou d'un autre gaz à l'intérieur des nanoparticules creuses peut permettre d'obtenir une grande différence d'indice de réfraction entre les nanoparticu.ies et le milieu environnant, ce qui est favorable en termes d'intensité du pic de diffraction. La différence d'indice de réfraction à une longueur d'onde diffractée entre le coeur et l'écorce peut être supérieure ou égale à 0,4. Ladite longueur d'onde diffractée peut être comprise entre 250 et 800 nm, par exemple entre 250 et 400 nm. Le ratio entre une plus grande dimension du coeur et une plus grande dimension de la nanoparticule peut être compris entre 0,5 et 0,8. Le volume du coeur de la nanoparticule creuse peut représenter entre 10 et 80 %, de préférence entre 20 et 60 %, du volume total de la nanoparticule creuse. L'épaisseur de l'écorce des nanoparticules creuses, prise égale à la demi-différence de la plus grande dimension de la nanoparticule et de la plus grande dimension du coeur de la nanoparticule, peut être comprise entre 50 et 200 nain, par exemple entre 30 et 100 nm. Parmi les nanoparticules creuses utilisables, on peut citer les nanoparticules de la société JSR SX866(B) de 280 nm. Le coeur des nanoparticules peut éventuellement comporter un filtre solaire ou un mélange de filtres solaires. Matrice Les particules photoniques peuvent comporter des nanoparticules creuses, agrégées ou dispersées au sein de tout type de matrice, par exemple dispersées au sein d'une matrice thermo, électro ou photoréticulable. La matrice peut être organique ou inorganique. Parmi les matrices organiques, on peut citer, à titre non limitatif, les matrices acryliques : en polyméthacrylate de méthyle (PMMA) ou polyacrylamid.e (FAM), les matrices en polyéthylène térephtalate (PET), en polystyrène (PS), en polycaprolactone, en polyvinylacétate, en polyvinylethylacétate, les cires à point de fusion supérieur à 65°C par exemple supérieur à 75°C' et de dureté élevée supérieure à 5 MPa et mieux supérieure à 6 MPa. En particulier, la matrice peut être thermoréticulable, photoréticulable ou électroréticulable. Par «matrice photoréticulable » il faut comprendre une matrice dont la réticulation est induite et/ou assistée par un rayonnement lumineux, notamment UV. Par « matrice thermorétieulable » il faut comprendre une matrice dont la réticulation est induite et/ou assistée par un apport de chaleur, par exemple amenant la matrice à une température supérieure à 60° C. Par « matrice électroréticulable » il faut comprendre une matrice dont la réticulation est induite et/ou assistée par l'application d'un champ électrique. L'intérêt d'utiliser une matrice organique thermo, électro ou photoréticulable, notamment thermo ou photoréticulable. réside dans la possibilité de jouer sur la distance entre les nanoparticules contenues dans la matrice afin de faire varier les propriétés optiques de la particule photonique. Cette distance peut être fonction de la fraction pondérale de nanoparticules dispersées dans la matrice organique, avant photo, éleetro ou thermoréticulation notamment avant photo ou thermoréticulation. Ladite fraction pondérale est égale au ratio du poids des nanoparticules/poids de la matrice avant photo, électro ou thermoréticulation. Une matrice peut à la fois être thermo et photoréticulable. Les particules photoniques comportent des nanoparticules creuses qui peuvent être dispersées au sein d'une matrice thermo, éleetro ou photoréticulable. La matrice thermo, électro ou photoréticulable peut être organique. Parmi les matrices organiques réticulables, on peut citer à titre non limitatif les : - polymères photoréticulables comme 1'ETPA (Ethoxylated TrimethylolPropanetriAcrylate), le PEGDA (polyethyleneglycol diacrylate), les résines acryliques, les PEU diacrylates, les matériaux décrits dans FR 2 833 487, - copolymères, décrits dans FR 2 848 428 qui réticulent par polycycloaddition, de polyvinyl acétate ou polyvinylethyl acétate et de styrylpyridiniums de R' N formules suivantes : où R représente l'atome d'hydrogène, un groupement alkyle ou hydroxyalkyle, et R' représente l'atome d'hydrogène ou un groupement alkyle, - dérivés d'acide cinnamique comme le polyvinylcinnamate et le PDMS cinnamate, - les silicones réactives, décrites dans le brevet FR 2 910 286, c'est-à-dire : - les polyorganosiloxanes comportant des unités siloxanes de formule : ' Si3-n, dans laquelle R est un groupe hydrocarboné monovalent, 2 linéaire ou cyclique, comportant de 1 à 30 atomes de carbone, m est égal à 1 ou 2 et R' est un groupement hydrocarboné aliphatique insaturé comportant de 2 à 10 atomes de carbone ou un groupement hydrocarboné cyclique insaturé comportant de 5 à 8 atomes de carbone, et/ou les polyorganosiloxanes comportant au moins une unité alkylhydrogénosiloxane de formule : R p IlSiO ,-pp où R est un groupe 2 10 hydrocarboné monovalent, linéaire ou cyclique, comportant de 1 à 30 atomes de carbone ou un groupe phényle et p est égal à 1 ou 2, et les - les polymères thermoplastiques, thermoréticulables, électroréticulables. La réticulation de la matrice peut être une réticulation chimique, par exemple utilisant des succinimides comme décrit dans la demande WO 2007082061 A2. 15 Pour les matrices photoréticulables nécessitant un photoinitiateur, le photoinitiateur est choisi par exemple parmi la liste suivante : DMPA (diméthoxy 2 phényl aceto phénone), la 2-Benzyl-2-(dimethylamino)-1-[4-(4-morpholino phenyl]-1-butanone commercialisée sous la marque lrgacure`' 369 par Gihax, la 44'- bis(diethylamino)benzophenone commercialisée par Sigma-Aldrich°3, la 2-hydroxy-4'-(2- 20 hydroxyethoxy)-2-methylpropiophenone commercialisée par Sigma-Aldriche, la 2-benzyl-2-(dimethylamino)-4'-morpholinobutyrophenone commercialisée par Sigma-Aldrice, le phenylbis(2,4,6-trimethylbenzoyl)-phosphine oxide commercialisé par Sigma-Aldrich`', l'isopropyl-thioxanthone commercialisée par Sigma-Aldrich® et la camphorolactone. Par exemple, les PEG diacrylates peuvent réticuler avec un photoiniateur 25 comme la camphorolactone. Parmi les matrices inorganiques. on peut citer, à titre d'exemple les oxydes métalliques et notamment les matrices en SiO2, TiO2, ZrO ou les matrices en CaCO3 ou Si. Milieu contenant les partie les photoniques Les particules photoniques peuvent être contenues dans un milieu 30 cosm.étiquement acceptable. c'est-à-dire un milieu non toxique et susceptible d'être5 appliqué sur les matières kératiniques d'êtres humains. notamment la peau, les muqueuses ou les phanères. Ce milieu est adapté à la nature du support sur lequel doit être appliquée la composition ainsi qu'à la forme sous laquelle la composition est destinée à être conditionnée. Le milieu peut comporter une phase liquide à 25°C, contenant les particules photoniques. Le milieu peut être choisi de manière à favoriser la dispersion des particules photoniques dans le milieu avant l'application de celui-ci. afin d'éviter une agrégation des particules photoniques. A titre d'exemple, on peut utiliser un ou plusieurs agents réduisant la tension superficielle du milieu contenant les particules photoniques à moins de 35rN/M. Le milieu petit être aqueux, les particules photoniques pouvant être contenues dans une phase aqueuse. Par « milieu aqueux », on désigne un milieu liquide à température ambiante. et pression atmosphérique qui contient une fraction importante d'eau rapportée au poids total du milieu. La fraction complémentaire peut contenir ou être constituée de solvants organiques cosmétiquement acceptables, miscibles à l'eau. par exemple des alcools ou alkylène glycols. La teneur massique en eau du milieu aqueux est par exemple supérieure ou égale à 30 %, mieux 40 %, encore mieux 50 %. Le milieu peut être monophasique ou multiphasique. Le milieu peut comporter un alcool, comme l'éthanol ou l'isopropanol, par exemple, ou un dérivé du glycol, notamment l'éthylène glycol ou le propylène glycol. Le milieu peut être transparent ou translucide, et coloré ou non. Le milieu contenant les particules photoniques peut ne contenir aucun pigment ou colorant. La coloration du milieu peut correspondre à l'ajout d'un agent de coloration additionnel. Le milieu peut comporter un solvant volatil. Par « solvant volatil », on entend au sens de l'invention tout liquide susceptible de s'évaporer au contact des matières kératiniques, à température ambiante et sous pression atmosphérique. Le milieu peut notamment être choisi de manière à ce que la composition contienne au moins 5 %, voire au moins 30% de solvant volatil. Le milieu peut comporter un polymère filmogène améliorant la rémanence de la protection. Polymère filrno ène Dans la présente invention, on entend par « polymère filmogène », Un polymère apte à former à lui seul ou en présence d'un agent auxiliaire de filrnification, un film macroscopiquement continu et adhérent sur les matières kératiniques, et de préférence un film cohésif, et mieux encore un film dont la cohésion et les propriétés mécaniques sont telles que ledit film peut être isolable et manipulable isolément, par exemple lorsque ledit film est réalisé par coulage sur une surface antiadhérente comme une surface téflonée ou siliconée. La composition peut comporter une phase aqueuse et le polymère filmogène 10 peut être présent dans cette phase aqueuse. Dans ce cas celui-ci sera de préférence un polymère en dispersion ou un polymère amphiphile ou associatif. Par « polymère en dispersion » on entend des polymères non solubles dans l'eau présents sous forme de particules de taille variable. Le polymère peut être réticulé ou non. La taille moyenne de particules est typiquement comprise entre 25 et 500 mn, de 15 préférence entre 50 et 200 nm. Les polymères en dispersion aqueuse suivants peuvent être utilisés : Ultrasol 2075® de Clan Chernical. Daitosol 5000AD® de Daito Kasei, Avalure UR 45012 de Noveon, DYNAM.X® de National Starch, Syntran 576012 de Interpolymer, Acusol OP 301 de Rohm&Ilaas, Neocryl A 1090® de Avecia. Les dispersions acryliques vendues sous les dénominations Neocryl XK-90 0, 20 Neocryl A-10700, Neocryl A-1090®., Neocryl BT-62®, Neocryl A-1079® et Neocryl A- 523® par la société AVECIA-NEORESINS, Dow Latex 4320 par la société DOW CFIEMICAL. Daitosol 5000 AD 1Z ou Daitosol 5000 SJ O par la société DAITO KASEY KOGYO, Syntran 5760® par la société Interpolymer, Allianz OPT par la société ROHM & I {AAS, les dispersions aqueuses de polymères acryliques ou styrènelacrylique vendues 25 sous le nom de marque JONCRYL 1t par la société JOHNSON POLYMER ou encore les dispersions aqueuses de polyuréthane vendues sous les dénominations Neorez R-981® et Neorez R-974® par la société AVECIA-NEORESINS, les Avalure UR-405®, Avalure UR-410®, Avalure UR-4250, Avalure UR-4500. Sancure 8750, Sancure 861@, Sancure 878® et Sancure 206012 par la société GOODRICI-1, Impranil 850 par la société BAYER, 30 Aquamere H-1511 CD par la société HYDROMER, les sulfopolyesters vendus sous le nom de marque Eastman AQ® par la société Eastman Chemical Products, les dispersions vinyliques comme le Mexomère PAMO de la société CHIMEX et leurs mélanges sont d'autres exemples de dispersions aqueuses de particules de polymères filmogènes hydrodispersibles. Par « polymères amphiphiles ou associatifs » on entend des polymères comportant une au plusieurs partie hydrophiles qui les rendent partiellement solubles dans l'eau et une ou plusieurs parties hydrophobes par lesquelles les polymères s'associent ou interagissent. Les polymères associatifs suivants peuvent être utilisés : Nuvis FX1100® de Elementis, Aculyn 22@, Aculyn 44®, Aculyn 46® de Rohm&Haas, Viscophobe DB1000 @ de Amerchol. Les copolymères d.iblocs constitués d'un bloc hydrophile IO (polyacrylate, polyéthylène glycol) et d'un bloc hydrophobe (polystyrène. polysiloxane. peuvent également être utilisés. La composition peut comporter une phase huileuse et le polymère filmogène peut être présent dans cette phase huileuse. Le polymère pourra alors être en dispersion ou en solution. Les polymères de type NAD ou des microgel (par exemple les KSG) peuvent 15 être utilisés. ainsi que les polymères du type PS-PA ou les copolymères à base de styrène (Kraton, Regalite). Comme exemples de dispersions non aqueuses de particules de polymère dans une ou plusieurs huiles de silicone et/ou hydrocarbonées et pouvant être stabilisées en leur surface par au moins un agent stabilisant, notamment un polymère séquencé, greffé ou 20 statistique, on peut citer les dispersions acryliques dans l'isododécane comme le Mexomère PAPO de la société CHIMEX, les dispersions de particules d'un polymère éthylénique greffé, de préférence acrylique, dans une phase grasse liquide, le polymère éthylénique étant avantageusement dispersé en l'absence de stabilisant additionnel en surface des particules telles que décrite notamment dans le document WO 04/055081. 25 Parmi les polymères filmogènes utilisables dans la composition de la présente invention, on peut citer les polymères synthétiques, de type radicalaire ou de type polycondensat, les polymères d'origine naturelle, et leurs mélanges. Les polymères filmogènes de type radicalaire peuvent être notamment des polymères, ou des copolymères, vinyliques. notamment des polymères acryliques. 30 Les polymères filmogènes vinyliques peuvent résulter de la polymérisation de monomères à insaturation éthylénique ayant au moins un groupement acide et/ou des esters de ces monomères acides et/ou des amides de ces monomères acides comme les acides carboxyliques insaturés a,n-éthyléniques tels que l'acide acrylique, l'acide méthacrylique, l'acide crotonique, l'acide maléique, l'acide itaconique. Les polymères d'origine naturelle, éventuellement modifiés, peuvent être choisis parmi la résine shellac, la gomme de sandaraque, les dammars, les élémis, les copals, les polymères cellulosiques, tels que la nitrocellulose, l'éthylcellulose ou les esters de nitrocellulose choisis, par exemple, parmi l'acétate de cellulose, l'acétobutyrate de cellulose, l'acétopropionate de cellulose, et leurs mélanges. Le polymère filmogène peut être présent sous la forme de particules solides en dispersion aqueuse ou huileuse, connue généralement sous le nom de latex ou pseudolatex. Le polymère filmogène peut comporter une ou plusieurs dispersions stables de particules de polymères généralement sphériques d'un ou plusieurs polymères, dans une phase grasse liquide physiologiquement acceptable. Ces dispersions sont généralement appelées NAD de polymère par opposition à des latex qui sont des dispersions aqueuses de polymère. Ces dispersions peuvent notamment se présenter sous forme de nanoparticules de polymères en dispersion stable dans ladite phase grasse. Les nanoparticules sont de préférence d'une taille comprise entre 5 et 600 nm. Les techniques de préparation de ces dispersions sont bien connues de l'homme du métier. La composition peut comprendre au moins un polymère filmogène qui est un polymère éthylénique séquencé linéaire filmogène. Ce polymère peut comprendre au moins une première séquence et au moins une deuxième séquence ayant des températures de transition vitreuse (Tg) différentes, lesdites première et deuxième séquences étant reliées entre elles par une séquence intermédiaire comprenant au moins un monomère constitutif de la première séquence et au moins un monomère constitutif de la deuxième séquence. Par exemple, les première et deuxième séquences et du polymère séquencé sont incompatibles l'une avec l'autre. De tels polymères sont décrits par exemple dans les documents EP 1411069 ou WO 04/028488. Phase grasse Bien que la composition contenant les particules photoniques puisse être exempte d'huile, la composition selon l'invention peut néanmoins comporter dans certains exemples de mise en oeuvre une phase grasse. Les particules photoniques peuvent être contenues ou non dans cette phase grasse. La phase grasse peut notamment être volatile. La composition peut comporter une huile telle que par exemple les esters et les éthers de synthèse, les hydrocarbures linéaires ou ramifiés, d'origine minérale ou synthétique, les alcools gras ayant de 8 à 26 atomes de carbone, les huiles ll.uorees partiellement hydrocarbonées et/ou siliconées, les huiles de silicone comme les polyméthylsiloxanes (PDMS) volatiles ou non à chaîne siliconée linéaire ou cyclique, liquides ou pâteux à température ambiante et leurs mélanges, d'autres exemples étant donnés ci-après. Une composition conforme à l'invention peut ainsi comprendre au moins une huile volatile. Huiles volatiles Au sens de la présente invention, on entend par « huile volatile », une huile (ou milieu non aqueux) susceptible de s'évaporer au contact de la peau en moins d'une heure, à température ambiante et à pression atmosphérique. L'huile volatile est une huile cosmétique volatile. liquide à température ambiante, ayant notamment une pression de vapeur non nulle, à température ambiante et pression atmosphérique. en particulier ayant une pression de vapeur allant de 0,13 Pa à 40 000 Pa (10-s à. 300 mm Hg), en particulier allant de 1,3 Pa à 13 000 Pa (0.01 à 100 mm Hg), et plus particulièrement allant de 1.3 Pa à 1300 Pa (0,01 à 10 mm Hg). Les huiles hydrocarbonées volatiles peuvent être choisies parmi les huiles hydrocarbonées d'origine animale ou végétale ayant de 8 à 16 atomes de carbone, et notamment les alcanes ramifiés en Cg-C16 (appelées aussi isoparaffines) comme 1`isododécane (encore appelé 2.2,4,4,6-pentaméthylheptane), l'isodécane, l'isohexadécane, et par exemple les huiles vendues sous les noms commerciaux d'Isopars" ou de Permethylse'. Comme huiles volatiles, on peut aussi utiliser les silicones volatiles, comme par exemple les huiles de silicones linéaires ou cycliques volatiles, notamment celles ayant une viscosité ≤ 8 centistokes (8 x 10^6 m2/s), et ayant notamment de 2 à 10 atomes de silicium, et en particulier de 2 à 7 atomes de silicium, ces silicones comportant éventuellement des groupes alkyle ou alkoxy ayant de 1 à 10 atomes de carbone. Comme huile de silicone volatile utilisable dans l'invention, on peut citer notamment les diméthicones de viscosité 5 et 6 eSt. l'octaméthyl cyclotétrasiloxane, le décaméthyl cyclopentasiloxane, le dodécaméthyl cyclohexasiloxane, l'heptaméthyl hexyltrisiloxane, l'heptaméthyloctyl trisiloxane, I'hexaméthyl disiloxane, 1'octaméthyl trisiloxane, le décaméthyl tétrasiloxane, le dodécaméthyl pentasiloxane, et leurs mélanges. On peut également utiliser des huiles volatiles fluorées telles que le nonafluorométhoxybutane ou le perfluorométhvlevclopentane, et leurs mélanges. Il est également possible d'utiliser un mélange des huiles précédemment citées, Huiles non volailles Une composition selon l'invention peut comporter une huile non volatile. Au sens de la présente invention, on entend par « huile non-volatile », une huile ayant une pression de vapeur inférieure à 0,13 Pa et notamment des huiles de masse 10 molaire élevée. Les huiles non volatiles peuvent notamment être choisies parmi les huiles hydrocarbonées le cas échéant fluorées et/ou les huiles siliconées non volatiles. Comme huile hydrocarbonée non volatile pouvant convenir à la mise en. oeuvre de l'invention, on peut notamment citer : 15 - les huiles hydrocarbonées d'origine animale, les huiles hydrocarbonées d'origine végétale telles que les esters de phytostéaryle, tels que l'oléate de phytostéaryle, l'isostéarate de physostéaryle et le glutanate de lauroyl/oetyldodécyle/phytostéaryle, par exemple vendu sous la dénomination ELDEW PS203 par AJINOMOTO, les triglycérides constitués d'esters d'acides gras et de 20 glycérol dont les acides gras peuvent avoir des longueurs de chaînes variées de C4 à C24, ces dernières pouvant être linéaires ou ramifiées, saturées ou insaturées ; ces huiles sont notamment des triglycérides héptanoïques ou oetanoïques, les huiles de germe de blé, de tournesol, de pépins de raisin, de sésame, de maïs, d'abricot, de ricin, de karité, d'avocat, d'olive, de soja, d'amande douce, de palme, de colza, de coton, de noisette, de macadamia, 25 de jojoba, de luzerne, de pavot, de potimarron, de courge, de cassis, d'onagre, de millet, d'orge, de quinoa, de seigle, de carthame, de bancoulier, de passiflore, de rosier muscat ; le beurre de karité ou encore les triglycérides des acides caprylique/caprique comme ceux vendus par la société STEARINERIES DUBOIS ou ceux vendus sous les dénominations MIGLYOL 810e, 812® et 818` par la société DYNAMIT NOBEL, 30 - les huiles hydrocarbonées d'origine minérale ou synthétique comme par exemple : les éthers de synthèse ayant de 10 à 40 atomes de carbone ; e les hydrocarbures linéaires ou ramifiés, d'origine minérale ou synthétique tels que la vaseline, les polydécènes, le polyisobutène hydrogéné tel que le parléam, le squalane et leurs mélanges, et en particulier le polyisobutène hydrogéné, e les esters de synthèse comme les huiles de formule R1COOR2 dans laquelle RI représente le reste d'un acide gras linéaire ou ramifié comportant de 1 à 40 atomes de carbone et R2 représente une chaîne hydrocarbonée notamment ramifiée contenant de 1 à 40 atomes de carbone à condition que R1 + R2 soit >_ 10. Les esters peuvent être notamment choisis parmi les esters, notamment d'acide gras comme par exemple : 1.0 l'octanoate de cétostéaryle, les esters de l'alcool isopropylique, tels que le myristate d'isopropyle, le palmitate d'isopropyle, le palmitate d'éthyle, le palmitate de 2-éthyl-hexyle, le stéarate ou l.'isostéarate d'isopropyle, l'isostéarate d'isostéaryle, le stéarate d'octyle, les esters hydroxylés comme le lactacte d'isostéaryle. l'hydroxystéarate d'octyle, l'adipate de diisopropyle, les heptanoates, et notamment l'heptanoate d'isostéaryle, 15 octanoates, décanoates ou ricinoléates d'alcools ou de polyalcools comme le dioctanoate de propylène glycol, l'octanoate de cétyle, l'octanoate de tridécyle, le 4-diheptanoate et le palmitate d'éthyle 2-hexyle, le benzoate d'alkyle, le diheptanoate de polyéthylène glycol, le diétyl 2-d'hexanoate de propylèneglycol et leurs mélanges, les benzoates d'alcools en C I2 à C15, le laurate d'hexyle, les esters de l'acide néopentanoïque comme le néopentanoate 20 d'isodécyle, le néopentanoate d'isotridécyle, le néopentanoate d'isostéaryle, le néopentanoate d'octyldocécyle, les esters de l'acide isononanoïque comme l'isononanoate d'isononyle, l'isononanoate d'isotridécyle, l'isononanoate d'octyle, les esters hydroxylés comme le lactate d'isostéaryle, le malate de di-isostéaryle ; ® les esters de polyols, et les esters de pentaétrythritol, comme le 25 tétrahydroxystéarate/tétraisostéarate de dipentaérythritol, e les esters de dimères diols et dimères diacides tels que les Lusplan DDDAS® et Lusplan DD-DA7®, commercialisés par la société NIPPON FINE CHEMICAL et décrits dans la demande FR 03 02809, e les alcools gras liquides à température ambiante à chaîne carbonée 30 ramifiée et/ou insaturée ayant de 12 à 26 atomes de carbone comme le 2-octyldodécanol, l'alcool isostéarylique, l'alcool oléique, le 2-hexyldécanol, le 2-butyloctanol, et le 2-undécylpentadécanol, 2951078 1.8 ® les acides gras supérieurs tels que l'acide oléique, l'acide linoléique, l'acide linolénique et leurs mélanges, et • les carbonates de di-alkyle, les 2 chaînes alkyles pouvant être identiques ou différentes, tel que le dicaprylyl carbonate commercialisé sous la dénomination 5 Cetiol CC®, par Cognis, • les huiles de silicone non volatiles, comme par exemple les polydiméthylsiloxanes (PDMS) non volatiles, les polydiméthylsiloxanes comportant des groupements alkyle ou aicoxy pendants et/ou en bouts de chaîne siliconée, groupements ayant chacun de 2 à 24 atomes de carbone, les silicones phénylées comme les phényl 1(l triméthicones, les phényl diméthicones, les phényl triméthylsiloxy diphénylsiloxanes, les diphényl diméthicones, les diphényl méthyldiphényl trisiloxanes, et les 2-phényléthyl triméthylsiloxysilicates, les diméthicones ou phényltriméthicone de viscosité inférieure ou égale à 100 Cst, et leurs mélanges, et leurs mélanges. 15 La composition contenant les particules photoniques peut être dépourvue d'huile, notamment ne contenir aucune huile non volatile. Filtres co plémentair°es et additifs La composition comportant les particules photoniques peut comporter au moins un additif choisi parmi les adjuvants habituels dans le domaine cosmétique, tels que les 20 charges, les agents de coloration, les gélifiants hydrophiles ou lipophiles, les actifs, hydrosolubles ou liposolubles, les conservateurs, les hydratants tels que les polyols et notamment la glycérine, les séquestrants, les antioxydants, les solvants, les parfums, les filtres solaires physiques et chimiques, notamment aux UVA et/ou aux UVB, les absorbeurs d'odeur, les ajusteurs de pH (acides ou bases) et leurs mélanges. 25 La composition peut contenir au moins un actif ayant une activité complémentaire dans le domaine de la protection solaire, comme les antioxydants des agents blanchissants dans le cadre de l'anti pigmentation et dépigmentation, des actifs anti âge. Les filtres additionnels organiques, hydrophobes, hydrophiles ou insolubles 30 dans les solvants usuels, peuvent notamment être choisis parmi différentes familles de composés chimiques. Les filtres organiques sont notamment choisis parmi les dérivés de dibenzoylméthane ; les anthranilates ; les dérivés cinnamiques ; les dérivés salicyliques, les dérivés du camphre ; les dérivés de la benzophénone; les dérivés de 0j3-diphénylacrylate ; les dérivés de triazine autres que ceux de formule (1) ; les dérivés de benzalmalonate notamment ceux cités dans le brevet US5624663 ; les dérivés de benzimidazole ; les imidazolines ; les dérivés de l'acide p-aminobenzoïque (PARA) ; les dérivés de benzotriazole ; les dérivés de méthylène bis-(hydroxyphényl benzotriazole) tels que décrits dans les demandes US5.237,071, US 5,166,355, 0B2303549, DE 197 26 184 et EP893119 les dérivés de benzoxazole tels que décrits dans les demandes de brevet EP0832642. EP1027883, EP1300137 et DE10162844 ; les polymères filtres et silicones filtres tels que ceux décrits notamment dans la demande WO-93104665 : les dimères dérivés cru- 10 allkylstyrCne tels que ceux décrits dans la demande de brevet DEI 98.55649 ; les 4,4-diarylbutadiènes tels que décrits dans les demandes EP0967200, DE19746654, DE19755649, EP-A-1008586. EP1133980 et EP133981 ; les dérivés de mérocyanine tels que ceux décrits dans les demandes W004006878,. W005058269 et W006032741 et leurs mélanges. 15 Le ou_ les filtres peuvent être choisis parmi les filtres suivants. Filtres hydrophobes capables d'absorber les UV de 320 à 400 nm (UVA) Dérivés du dibenzoylrnéthane Butyl M.ethoxydibenzoylmethane vendu notamment sous le nom commercial « PARSOL 1789 » par DSM Nutritional Products, Inc, 20 Isopropyl Dibenzoylmethane. Aminobenzophénones 2-(4-diethylamino-2-hydroxybenzoyl)-benzoate de n-hexyle vendu sous le nom commercial« UVINUL A -» par BASE. Dérivés anthraniliques 25 Menthyl anthranilate vendu sous le nom commercial « NEO HELIOPAN MA » par SYMRISE. Dérivés de 4; 4-diarylbutadicne 1,1-dicarboxy (2,2'-dim.éthyl-propyl)-4,4-diphénylbutadiéne Les filtres préférentiels sont le Butyl Methoxydibenzoylmethane et le 2-(4-30 diethylamino-2-hydroxybenzoyl)-benzoate de n-hexyle. Filtres hydrophobes capables d'absorber les UV de 280 à 320 mn (UVB) Para-arninobenzoates Ethyl PABA Ethyl Dihydroxypropyl PABA Ethylhexyl Dimethyl PARA. (ESCALOL 507 de ISP) Dérivés salicyliques Ilomosalate vendu sous le nom « Eusolex HMS » par RonaIEM Industries, Ethylhexyl Salicylate vendu sous le nom « NEO HELIOPAN OS » par SYMRISE, Dipropyleneglycol Salicylate vendu sous le nom « DIPSAL » par SCIIER, TEA Salicylate, vendu sous le nom « NEC HELIOPAN TS » par SYMRISE. Cinnainates Ethylhexyl Methoxycinnamate vendu notamment sous le nom commercial « PARSOL MCX » par DSM Nutritional Products, Iac, I.sopropyl Methoxy cinnamate, Isoamyl Methoxy cinnamate vendu sous le nom commercial « NEO 15 HELIOPAN E 1000 » par SYMRISE, Diisopropyl Methylcinnamate, Cinoxate, Glyceryl Ethylhexanoate Diméthoxycinnam.ate. Dérivés de /3, fi diphéaylacrylate 20 Octocrylène, vendu notamment sous le nom commercial « UVINUL N539 » par BASE, Etocrylène, vendu notamment sous le nom commercial « UVINUL N35 » par BASE. Dérivés du henzylidène camphre 25 3-Benzylidène camphre fabriqué sous le nom « MEXORYL SI) » par CI-IIMEX, Vléthylbenzylidène camphre vendu sous le nom « EUSOLEX 6300 » par MER.CK, Polyacrylamidométhyle Benzylidène Camphre fabriqué sous le nom 30 « MEXORYL SW » par CIIIMEX. Dérivés de triazine Ethylhexyl triazone vendu notamment sous le nom commercial « UVINUL T150 » par BASE'. Diethylhexyl Butamido Triazone vendu sous le nom commercial « UVASOI HEB » par SIGMA 3V, S 2,4,6-tris(4'-amino benzalmalonate de dinéopentyle)-s-triazone 2,4,6-tris-(4'amino benzalmalonate de diisobutyle)-s- triazine, 2,4-bis(4'-amino benzalmalonate de dinéopentyle)-6-(4'-aminobenzoate de n--butyl e)-s-triazine, 2.4-bis(4'-amino benzoate de n-butyle)-6-(aminopropyltrisiloxan.e) s-triazine, 1 {) les filtres triazines symétriques décrits dans le brevet US 6,225,467, la demande WO 2004/085412 (voir composés 6 et 9) ou le document « Symetrical Triazine Dérivatives » IP.COM Journal , IP.COM INC WEST HENRIETTA, NY, US (20 septembre 2004) notamment les 2,4,6-tris-(biphényl)-1,3,5-triazines (en particulier la 2,4,6-tris(biphényl-4-yl-I,3,5-triazone) et la 2,4,6-tris(terphenyl)-1,3,5-triazone qui est 15 repris dans les demandes de BEIERSDORF WO 06/035000, WO 06/034982, WO 06/034991, WO 06/035007, WO 2006/034992, WO 2006/034985. Dérivés d'imidazolines Ethylhexyl Dimethoxybenzylidene Dioxoimidazoline Propionate. Dérivés du benzalmalonate 20 Polyorganosiloxanes à fonction benzalmalonate tels que le Polysilicone-I5 vendu sous la dénomination commerciale « PARSOL SLX » par DSM Nutritional Products, Inc, Iii-neopentyl 4'-méthoxybenzalmaionate. Dérivés de rnér oeyanine 25 Octyl-5-N,N-diethylamino-2-phenysulfonyl-2,4-pentadienoate. Les filtres préférentiels sont l'H.om.osalate, l'Ethylhexylsaiicylate, l'Octocrylene, l'Ethylhexyl, le Methoxycinnamate v, l'Isoamyl Methoxy cinnamate, l'Ethylhexyl triazone, le Diethylhexyl Butamido Triazone. Les plus préférentiels sont l'Ethylhexylsalicylate, 1'Octocrylene, l'Ethylhexyl 30 triazone, l'Ethylhexyl Methoxycinnamate. Filtres hydrophobes mixtes capables d'absorber à la fois les UVA et les IVE Dérivés de benzophénone Benzophenone-1 vendu sous le nom commercial « UVINUL 400 » par BASF, Benzophenone-2 vendu sous le nom commercial « UVINUL D50 » par BA.SF Benzophenone-3 ou Oxybenzone, vendu sous le nom commercial « UVINUL M40 » par BASF, Benzophenone-5. Benzophenone-6 vendu sous le nom commercial « Helisorb 1 1 » par Norquay Benzophenone-8 vendu sous le nom commercial « Spectra-Sorti UV-24 » par American Cyanamid Benzophenone-10, Benzophenone-1 i , Benzophenone-12, Dérivés du phenyl benzotriazole Drometrizole Trisiloxane vendu sous le nom « Silatrizole » par RHODIA CHIMIE Méthylène bis-Benzotriazolyl Tétramethylbutylphénol, vendu sous forme solide sous le nom commercial « M.1XX1M BB1100 » par FAIRMOUNT CHEMICAL ou sous forme micronisé en dispersion aqueuse sous le nom commercial « TINOSORB M » par CIBA SPECIALTY CHEMICALS. Dérivés bis-résor cinyi teiazines Bis-Ethylhhexyloxyphénol Méthoxyphenyl Triazine vendu sous le nom 20 commercial « TINOSORB S » par CIBA GEIGY. Dérivés de benzoxazole 2,4-bis-[5-I (diméthylpropyl)benzoxazol-2-yl-(4-phenyl)-imino]-h-(2-ethylhexyl) -imino-1.,7,5-triazine vendu sous le nom d`Uvasorb K2A par Sigma 3V Les filtres préférentiels sont : 25 Drometrizole Trisiloxane, Méthylène bis-Benzotriazolyl Tétramethylbutylphénol, Bis-Ethylhexyloxyphénol Méthoxyphenyl Triazine, et Benzophenone-3 ou Oxybenzone. Les filtres les plus préférentiels sont : 30 Drometrizole Trisiloxane. et Bis-Ethylhexyloxyphénol Méthoxyphenyl Triazine. Filtres hydrosolubles capables d'absorber les UV de 320 à 400 mn (UVA) Terephthalylidène Dicamphre Acide Sulfonic Acid fabriqué sous le nom "MEXORYL SX" par CHIMEX. Les dérivés bis-benzoazolyle tels que décrits dans les brevets EP 669 323, et US 2,463,264 et plus particulièrement le composé Disodium Phenyl 5 Dibenzirnidazole Tetra-sulfonate vendu sous le non commercial commercial NEO HELIOPAN AP" par Haarmann et REIMER, Le filtre préférentiel est Terephthalyhdéne Dicamphor Acide Sulfonic Acid. Filtres hydrosolubles capables d'absorber les UV de 280 à 320 nm (UVBJ Dérivés de p-aminobenzoïque (PABA) 10 PABA, Glyceryl PABA, et PEG-25 PABA vendu sous le nom "UVINUL P25" par BASF, Phenylbenzimidazole Sulfonic Acid vendu notamment sous le nom commercial °'EUSOLEX 232" par MERCK, 15 Acide férulique, Acide salicylique, DEA methoxycinnamate, Benzylid.ène Camphre Acide Sulfonique fabriqué sous le nom "MEXORYL SI." par CHIMEX, 20 Camphre Benzalkonium Methosulfate fabriqué sous le nom "MEXORYL SO" par CHIMEX.. et Le filtre préférentiel est le Phenylbenzimidazole Sulfonic Acid Filtres hydrosolubles mixtes UVA et UVB Dérivés de benzophénone comportant au moins un radical sulfbnique 25 Benzophenone-4 vendu sous le nom commercial UVINUL MS40" par BASF. Benzophenone-5, et Benzophenone-9. Le filtre préférentiel est la Benzophenone-4 Le ou les filtres organiques conformes à l'invention peuvent être présents dans 30 les compositions selon l'invention à une concentration comprise entre 0,1 et 15%, de préférence entre 0,2 et 10%, en poids par rapport au poids total de la composition. filtres solaires oul hotoprotecteurs inorganiques Les agents photoprotecteurs inorganiques sont choisis parmi des pigments d'oxydes métalliques enrobés ou non (taille moyenne des particules primaires: généralement entre 5 nm- et 100 nm, de préférence entre 10 nm et 50 nm) comme par exemple des pigments d'oxyde de titane (amorphe ou cristallisé sous forme rutile et/ou anatase), de fer, de zinc, de zirconium ou de cérium qui sont tous des agents photoprotecteurs UV bien connus en soi. Les pigments peuvent être enrobés ou non enrobés. Les pigments enrobés sont des pigments qui ont subi un ou plusieurs traitements de surface de nature chimique, électronique, mécanochimique et/ou mécanique avec des composés tels que décrits par exemple dans Cosmetics & Toiletries, Février 1990, Vol. 105, p. 53-64, tels que des aminoacides, de la cire d'abeille, des acides gras, des alcools gras, des tensio-actifs anioniques, des lécithines, des sels de sodium, potassium, zinc, fer ou aluminium d'acides gras, des alcoxydes métalliques (de titane ou d'aluminium), du polyéthylène, des silicones, des protéines (collagène, élastine), des aicanolainines, des oxydes de silicium, des oxydes métalliques ou de l'hexamétaphosphate de sodium. De façon connue. les silicones sont des polymères ou oligomères organosiliciés à structure linéaire ou cyclique, ramifiée ou réticulée, de poids moléculaire variable, obtenus par polymérisation et/ou polycondensation de silanes convenablement fonctionnalisés, et constitués pour l'essentiel par une répétition de motifs principaux dans lesquels les atomes de silicium sont reliés entre eux par des atomes d'oxygène (liaison siloxane), des radicaux hydrocarbonés éventuellement substitués étant directement liés par l'intermédiaire d'un atome de carbone sur lesdits atomes de silicium. Le terme « silicones » englobe également les silanes nécessaires à leur préparation, en particulier, les alkyl silanes. Les silicones utilisées pour l'enrobage des pigments convenant à la présente invention sont de préférence choisies dans le groupe contenant les alkyl silanes, les polydialkylsiloxanes, et les polyalkylhydrogénosiloxanes. Plus préférentiellement encore, les silicones sont choisies dans le groupe contenant l'octyl triméthyl silane, les polydiméthylsiloxanes et les polyméthylhydro-génosiloxanes. Bien entendu, les pigments d'oxydes métalliques avant leur traitement par des silicones, peuvent avoir été traités par d'autres agents de surface, en particulier par de l'oxyde de cérium, de l'alumine, de la silice, des composés de l'aluminium, des composés du silicium, ou leurs mélanges. Les pigments enrobés sont plus particulièrement des oxydes de titane enrobés : - de silice, tels que le produit « SUNVEIL » de la société TKEDA, 5 de silice et d'oxyde de fer tels que le produit « SUNVEIL ' » de la société IKEDA_ - de silice et d'alumine tels que les produits « MICROTITANIUM. DIOXIDE MT 500 SA » et « M1CROTITANIUM DIOXIDE MT 100 SA » société TAYCA, « TIOVEIL, » de la société TIOXIDE, 10 - d'alumine tels que les produits « TIPAQUE TTO-55 (B) » et « TIFAQUE TTO-55 (A) » de la société ISHIHARA, et « UVT 1414 » de la société KEMIRA, - d'alumine et de stéarate d'aluminium tels que les produits « MICROTITANIUM DIOXIDE MT 100 T, MT 100 TX, MT 100 Z, MT-01 » de la 15 société TAYCA, les produits « Solaveil CT-10 W » et « Solaveil CT 100 » de la société UNIQEMA et le produit « Eusolex T-AVO » de la société MERCK, - de silice, d'alumine et d'acide alginique tel que le produit « MT-100 AQ » de la société TAYCA, - d'alumine et de laurate d'aluminium tel que le produit « MICROTITANIUM 20 DIOX.IDE MT 100 S » de la société TAYCA. - d'oxyde de fer et de stéarate de fer tels que le produit « MICROTITANIUM DIOXIDE MT 100 F » de la société TAYCA, d'oxyde de zinc et de stéarate de zinc tels que le produit « BR 351 » de la société TAYCA, 25 de silice et d'alumine et traités par une silicone tels que les produits « MICROTITANIUM DIOXIDE MT 600 SAS », « MICROTITANIUM DIOXIDE MT 500 SAS » au « MICROTITANIUM DIOXIDE M.T 100 SAS » de la société TAYCA, de silice, d'alumine, de stéarate d'aluminium et traités par une silicone tels que le produit « STT-30-DS » de la société TITAN KOGYO, 30 - de silice et traité par une silicone tel que le produit « UV-TITAN X 195 » de la société KEMIRA, - d'alumine et traités par une silicone tels que les produits e TIPAQUE TTQ- 55 (S) » de la société ISHIHARA, ou « UV TITAN M 262 » de la société KEM.IRA, - de triéthanolarnine tels que le produit « STT-65-S » de la société TITAN KOGYO, - d'acide stéarique, tels que le produit « TIPAQUE TTO-55 (C) » de la société ISI-III TARA, - d'hexamétaphosphate de sodium tels que le produit « MICROTITANIUM DIOXIDE MT 150 W » de la société TAYCA, le TiO2 traité par l'octyl triméthyl silane vendu sous la dénomination 10 commerciale « T 805 » par la société DEGUSSA SILICES, - le TiO2 traité par un polydiméthylsiloxane vendu sous la dénomination commerciale « 70250 Cardre UF TiO2SI3 » par la société CARDRE, - le TiO2 anatase/rutile traité par un polydiméthylhydrogénosiloxane vendu sous la dénomination commerciale « MICRO TITANIUM DIOXYDE USP GRADE 15 HYDROPHOBIC » par la société COLOR TECHNIQUES. Les pigments d'oxyde de titane non enrobés sont par exemple vendus par la société TAYCA sous les dénominations commerciales « MICROTITANIUM DIOXINE MT 500 E » OU « MICROTITANIUM DIOXIDE MT600 B », par la société DEGUSSA sous la dénomination « P 25 ». par la société WACKHER sous la dénomination « Oxyde 20 de titane transparent PW », par la société MIYOSHI KASEI sous la dénomination « UFTR_ », par la société TOMEN sous la dénomination « ITS » et par la société TIOXIDE sous la dénomination « TIOVEIL AQ ». Les pigments d'oxyde de zinc non enrobés, sont par exemple : - ceux commercialisés sous la dénomination « Z-cote » par la société 25 Sunsmart, ceux commercialisés sous la dénomination « Nanox » par la société Elenientis, - ceux commercialisés sous la dénomination « Nanogard WCD 2025 » par la société Nanophase Technologies, 30 Les pigments d'oxyde de zinc enrobés sont par exemple : - ceux commercialisés sous la dénomination « Oxyde zinc CS-5 » par la société Toshibi (ZnO enrobé par polyrnethylhydrogenesiloxane), - ceux commercialisés sous la dénomination «Nanogard Zinc Oxide FN » par la société Nanophase Technologies (en dispersion à 40 % dans le Finsoiv TN, benzoate d'alcools en C12-C1;), - ceux commercialisés sous la dénomination « DAITOPERSI.ON ZN-30 » et « DA.ITOPERSION Zn-50 » par la société Daito (dispersions dans cyclopolyrnéthylsiloxane Ipolydiméthylsiioxane oxyéthyléné, contenant 30 % ou 50 % de nano-oxydes de zinc enrobés par la silice et le polyméthylhydrogènesiloxane), ceux commercialisés sous la dénomination «NFD Ultrafine ZnO » par la société Daikin (ZnO enrobé par phosphate de per uoroalkyle et copolymère à hase de 1 0 perlluoroalkyléthyle en dispersion dans du cyclopentasiloxane).. ceux commercialisés sous la dénomination « SIT-Zl » par la société Shin-Etsu (ZnO enrobé par polymère acrylique greffé silicone. dispersé dans cyclodiméthylsiloxane), - ceux commercialisés sous la dénomination « Escalol 2100 » par la société 15 ISP (ZnO traité alumine et dispersé dans le mélange méthoxycinnamate d'éthylhexylelcopolyanére PVP-hexadécenelméthicone), - ceux commercialisés sous la dénomination « Fuji ZnO-SMS-10 » par la société Fuji Pigment (ZnO enrobé silice et polyméthylsilsesquioxane), - ceux commercialisés sous la dénomination « Nanox Gel TN » par la société 20 Elementis (ZnO dispersé à 55 % dans du benzoate d'alcools en C12-Cu avec polycondensat d'acide hydroxystéarique). Les pigments d'oxyde de cérium non enrobé sont vendus sous la dénomination « COLLOIDAL CERIUM OSIDE » par la société R.IIONE POULENC. Les pigments d'oxyde de fer non enrobés sont par exemple vendus par la 25 société ARNAUD sous les dénominations « NANOGARD WCD 2002 (FE 45B) >>, « NANOGARD IRON FE 45 BL AQ », « NANOGARD FE 45R AQ », « NANOGARD WCD 2006 (FE 45R) », ou par la société MITSUBISHI sous la dénomination « TY-220 ». Les pigments d'oxyde de fer enrobés sont par exemple vendus par la société ARNAUD sous les dénominations «NANOGARD WCD 2008 (FE 4513 FN) », 30 « NANOGARD WCD 2009 (FE 45B 556) », « NANOGARD FE 45 BL 345 », « NANOGARD FE 45 BL », ou par la société BASF sous la dénomination « OXYDE DE FER TRANSPARENT ». On peut également citer les mélanges d'oxydes métalliques, notamment de dioxyde de titane et de dioxyde de cérium, dont le mélange équipondéral de dioxyde de titane et de dioxyde de cérium enrobés de silice, vendu par la société IKEDA sous la dénomination « SUNVEIL A », ainsi que le mélange de dioxyde de titane et de dioxyde de zinc enrobé d'alumine, de silice et de silicone tel que le produit « M 261 » vendu par la société KEMIRA ou enrobé d'alumine, de silice et de glycérine tel que le produit « M 211 » vendu par la société KEMIRA. Le ou les filtres inorganiques peuvent être présents dans les compositions selon l'invention à une concentration comprise entre 0,1 et 15%, de préférence entre 0,2 et 10%, 10 en poids par rapport au poids total de la composition. Le ou les additifs peuvent être choisis parmi ceux cités dans le « CTFA Cosmetic Ingredient Handsbook », 10é `'' Edition Cosmetic and fragrance Assn, Inc., Washington DC (2004). Formes galéniques 15 Les particules photoniques peuvent être utilisées dans des lotions, crèmes, laits, pommades, gels, films, patchs, sticks, poudres, pâtes, pour la peau, les lèvres, les cheveux ou les ongles. Modes d'application La composition comportant les particules photoniques peut être appliquée à la 20 main ou en utilisant un applicateur. L'application peut encore s'effectuer par pulvérisation ou projection à l'aide par exemple d'un dispositif piézoélectrique ou par transfert d'une couche de composition préalablement déposée sur un support intermédiaire. Conditionnement 25 La composition peut être conditionnée dans tout dispositif de conditionnement, notamment en matière thermoplastique ou sur tout support prévu à cet effet. Le dispositif de conditionnement peut être un flacon, un flacon pompe, un flacon aérosol, un tube, un sachet, un pot. Exemple 30 Les nanoparticules sont constituées à 100% de nanoparticules de PMMA de 285 nm de la société Soken. Les particules photoniques, obtenues par spray drying, ont une taille d'environ 30 gin. La figure 4 représente un spectre d'absorption de différentes compositions comportant des particules photoniques selon I`invention. L'expression « comportant un » doit être comprise comme signifiant « comportant au moins un ». sauf si le contraire est spécifié. REVENDICATIONS1. Particule photonique (1), de taille moyenne comprise entre 1 et 500 la , notamment entre 1 et 300 µam comportant un arrangement diffractant de nanoparticules (10) creuses. 2. Particule photonique (1) selon la revendication 1. les nanoparticules creuses (10) comportant un coeur et une écorce, la différence d'indice de réfraction à une longueur d'onde diffractée, entre le coeur et l'écorce, étant supérieure ou égale à 0,4. 3. Particule photonique (1) selon l'une des deux revendications précédentes, les nanoparticules creuses (10) comportant un coeur et une écorce, le ratio entre une plus grande dimension du coeur et une plus grande dimension de la nan.oparticule (10) étant compris entre 0,5 et 0,8. 4. Particule photonique (1) selon l'une quelconque des revendications précédentes ayant un facteur de forme inférieur à 2, ladite particule (1) étant notamment de forme sensiblement sphérique. 5. Particule photonique (1) selon l'une des revendications précédentes. l'arrangement comportant des nanoparticules creuses (10) agrégées sans matrice. 6. Particule photonique (1) selon l'une des revendications 1 à 4, l'arrangement comportant des nanoparticules creuses (10) agrégées ou dispersées au sein d'une matrice (20). 7. Particule photonique (1) selon l'une quelconque des revendications précédentes, les nanoparticules creuses (10) étant de forme sensiblement sphérique. 8. Particule photonique (1) selon l'une quelconque des revendications précédentes, les nanoparticules creuses (10) étant monodisperses. 9. Particule photonique (1) selon l'une quelconque des revendications précédentes. les nanoparticules (10) comportant un coeur et une écorce, le coeur des nanoparticules étant constitué par un gaz. 10. Particule photonique (1) selon l'une quelconque des revendications précédentes, comportant au moins un autre arrangement diffractant de nanoparticules, notamment deux autres arrangements diffractants, les arrangements ayant des spectres de diffraction respectifs différents. 11. Particule photonique (1) selon la revendication précédente, les arrangements produisant par diffraction des couleurs respectives différentes, notamment du rouge, du vert et du bleu lorsqu°éclairés par une lumière blanche. 12. Composition cosmétique comportant, dans un milieu cosmétiquement 5 acceptable, une dispersion de particules photoniques selon l'une quelconque des revendications précédentes. 13. Procédé de photoprotection non thérapeutique des matières kératiniques humaines vis-à-vis du rayonnement UV solaire, comportant une étape d'application sur le substrat d'une composition telle que définie en revendication 12. 1 [) 14. Procédé de coloration et/ou d'éclaircissement des matières kératiniques humaines comportant une étape d'application sur le substrat d'une composition telle que définie en revendication 12. 15. Procédé de modification de la réflectance spectrale des matières kératiniques humaines comportant une étape d'application sur le substrat d'une composition 15 telle que définie en revendication 12.